(57)【要約】      （修正有）【課題】強靭性、特にたわみ性に優れ、かつ低弾性化させることで反り特性が改善された硬化物を与える熱硬化性シリコーン樹脂組成物及びそれを用いた光半導体装置の提供。【解決手段】（Ａ）２５℃で固形の縮合反応型レジン状オルガノポリシロキサン：７０〜９８質量部、（Ｂ）直鎖状ジオルガノポリシロキサン残基を有し、１分子中に少なくとも１個のシクロヘキシル基またはフェニル基を有するオルガノポリシロキサン：２〜３０質量部（但し、（Ａ）及び（Ｂ）成分の合計は１００質量部である）、（Ｃ）アクリル変性シリコーン樹脂パウダー：１〜３０質量部（Ｄ）無機充填材：３００〜１，２００質量部、及び（Ｅ）有機金属縮合触媒：０．０１〜１０質量部、を含有する熱硬化性シリコーン樹脂組成物。【選択図】なし【特許請求の範囲】
【請求項１】
下記（Ａ）、（Ｂ）、（Ｃ）、（Ｄ）及び（Ｅ）成分を含有することを特徴とする熱硬化性シリコーン樹脂組成物。ただし、各成分の質量部は、（Ａ）及び（Ｂ）成分の合計１００質量部に対しての質量部である。
（Ａ）２５℃で固形の縮合反応型レジン状オルガノポリシロキサン：７０〜９８質量部
（Ｂ）下記一般式（２）で表される直鎖状ジオルガノポリシロキサン残基を有し、１分子中に少なくとも１個のシクロヘキシル基またはフェニル基を有するオルガノポリシロキサン：２〜３０質量部
【化１】
2018002971.tif 000009
（式中、Ｒ2は夫々独立にヒドロキシル基、炭素原子数１〜３のアルキル基、シクロヘキシル基、フェニル基、ビニル基及びアリル基から選ばれる１価炭化水素基であり、ｍは５〜５０の整数を示す。）
（Ｃ）アクリル変性シリコーン樹脂パウダー：１〜３０質量部
（Ｄ）無機充填材：３００〜１，２００質量部
（Ｅ）有機金属縮合触媒：０．０１〜１０質量部
【請求項２】
さらに（Ｆ）成分として白色顔料を３〜３００質量部含有する請求項１記載の熱硬化性シリコーン樹脂組成物。
【請求項３】
（Ａ）成分の縮合反応型レジン状オルガノポリシロキサンが下記平均組成式（１）で表されるポリスチレン換算の重量平均分子量が１，０００〜２０，０００のレジン状オルガノポリシロキサンであることを特徴とする、請求項１または２に記載の熱硬化性シリコーン樹脂組成物。
（ＣＨ3）aＳｉ（ＯＲ1）b（ＯＨ）cＯ(4-a-b-c)/2          （１）
（式中、Ｒ1は同一又は異種の炭素原子数１〜４の有機基を示し、ａ、ｂ及びｃは０．８≦ａ≦１．５、０≦ｂ≦０．３、０．００１≦ｃ≦０．５、及び０．８０１≦ａ＋ｂ＋ｃ＜２を満たす数である。）
【請求項４】
（Ｃ）成分のアクリル変性シリコーン樹脂パウダーが下記式（３）で表されるオルガノポリシロキサンと、アクリル酸エステル単量体及び／又はメタクリル酸エステル単量体と、これと共重合可能な官能基を含有する単量体との混合物を乳化グラフト重合させて得られるものであることを特徴とする、請求項１から３のいずれか１項に記載の熱硬化性シリコーン樹脂組成物。
【化２】
2018002971.tif 000010
（式中、Ｒ3は同一又は異種の置換もしくは非置換の炭素数１〜２０のアルキル基又は炭素数６〜２０のアリール基、Ｙは同一又は異種の置換もしくは非置換の炭素数１〜２０のアルキル基、炭素数６〜２０のアリール基、炭素数１〜２０のアルコキシ基又はヒドロキシル基、ＺはＹ又は−［Ｏ−Ｓｉ（Ｙ）2］f−Ｙで示される同一又は異種の基で、Ｙ及びＺ中の少なくとも２個はヒドロキシル基である。ｄ、ｅ及びｆは０≦ｄ≦１，０００の数、１００≦ｅ≦１０，０００の正数、１≦ｆ≦１，０００の正数である。）
【請求項５】
請求項１〜４のいずれか１項記載の熱硬化性シリコーン樹脂組成物で形成された光半導体素子用ケース。
【請求項６】
請求項５に記載の光半導体素子用ケースを備える光半導体装置。
【請求項７】
請求項１〜４のいずれか１項記載の熱硬化性シリコーン樹脂組成物で封止されたフォトカプラー。
【請求項８】
請求項７に記載のフォトカプラーを有する光半導体装置。
【発明の詳細な説明】
【技術分野】
【０００１】
本発明は、熱硬化性シリコーン樹脂組成物及び該組成物を硬化して得られる成形体を有する光半導体装置に関する。
【背景技術】
【０００２】
ＬＥＤ（Ｌｉｇｈｔ  Ｅｍｉｔｔｉｎｇ  Ｄｉｏｄｅ）等の光半導体素子は、街頭ディスプレイや自動車ランプ、住宅用照明など種種のインジケータや光源として利用されるようになっている。中でも、白色ＬＥＤは、二酸化炭素削減や省エネルギーをキーワードとして、各分野で応用した製品の開発が急速に進んでいる。
【０００３】
ＬＥＤ等の半導体・電子機器装置の材料のひとつとして、光リフレクター材料にポリフタルアミド樹脂（ＰＰＡ）が広く使用されてきたが、ＰＰＡの耐熱変色性、耐光変色性の乏しさからエポキシ樹脂を代表とする熱硬化性樹脂の使用が中心となりつつある。
【０００４】
特許文献１、２には、トリアジン誘導体エポキシ樹脂を使用した白色熱硬化性エポキシ樹脂組成物が、特許文献３には脂環式エポキシ化合物を使用した白色熱硬化性エポキシ樹脂組成物が記載されている。これらに記載の白色熱硬化性エポキシ樹脂組成物は、いずれも芳香族を有しないエポキシ樹脂と酸無水物とを用いたものであり、一定の耐熱性、耐光性を有しているために使用が拡大してきているが、使用用途は照明用途や車載用途が増加する現状においては、耐熱性や耐光性などの点でより高い信頼性を有するものが必要となってきた。
【０００５】
特許文献４、５には、耐熱性、耐光性に優れる材料としてオルガノポリシロキサンを利用した白色熱硬化性シリコーン樹脂組成物が記載されている。これらは信頼性の観点からは非常に優れた材料であるが、シリコーン樹脂の持つ化学的特徴から強靭性に乏しく、また、室温から高温域の熱膨張係数が非常に大きい値である。そのため、成形性と反り特性のバランスが十分に満足するものではなかった。
【先行技術文献】
【特許文献】
【０００６】
【特許文献１】特開２００６−１４０２０７号公報
【特許文献２】特開２００８−１８９８２７号公報
【特許文献３】特開２０１３−１００４１０号公報
【特許文献４】特開２００９−２２１３９３号公報
【特許文献５】特開２０１５−２２９７４９号公報
【発明の概要】
【発明が解決しようとする課題】
【０００７】
従って、本発明の目的は、強靭性、特にたわみ性に優れ、かつ低弾性化させることで反り特性が改善された硬化物を与える熱硬化性シリコーン樹脂組成物及びそれを用いた光半導体装置を提供することを目的とする。
【課題を解決するための手段】
【０００８】
本発明者らは、上記課題を解決するため鋭意研究を重ねた結果、下記熱硬化性シリコーン樹脂組成物が、上記目的を達成できる熱硬化性シリコーン樹脂であることを見出し、本発明を完成した。
すなわち、本発明は、下記の熱硬化性シリコーン樹脂組成物及びそれを用いた半導体装置を提供するものである。
【０００９】
＜１＞
下記（Ａ）、（Ｂ）、（Ｃ）、（Ｄ）及び（Ｅ）成分を含有することを特徴とする熱硬化性シリコーン樹脂組成物。ただし、各成分の質量部は、（Ａ）及び（Ｂ）成分の合計１００質量部に対しての質量部である。
（Ａ）２５℃で固形の縮合反応型レジン状オルガノポリシロキサン：７０〜９８質量部
（Ｂ）下記一般式（２）で表される直鎖状ジオルガノポリシロキサン残基を有し、１分子中に少なくとも１個のシクロヘキシル基またはフェニル基を有するオルガノポリシロキサン：２〜３０質量部
【化１】
2018002971.tif 000002
（式中、Ｒ2は夫々独立にヒドロキシル基、炭素原子数１〜３のアルキル基、シクロヘキシル基、フェニル基、ビニル基及びアリル基から選ばれる１価炭化水素基であり、ｍは５〜５０の整数を示す。）
（Ｃ）アクリル変性シリコーン樹脂パウダー：１〜３０質量部
（Ｄ）無機充填材：３００〜１，２００質量部
（Ｅ）有機金属縮合触媒：０．０１〜１０質量部
【００１０】
＜２＞
さらに（Ｆ）成分として白色顔料を３〜３００質量部含有する＜１＞に記載の熱硬化性シリコーン樹脂組成物。
【００１１】
＜３＞
（Ａ）成分の室温で固形のレジン状オルガノポリシロキサンの縮合反応型レジン状オルガノポリシロキサンが下記平均組成式（１）
（ＣＨ3）aＳｉ（ＯＲ1）b（ＯＨ）cＯ(4-a-b-c)/2          （１）
（式中、Ｒ1は同一又は異種の炭素原子数１〜４の有機基を示し、ａ、ｂ及びｃは、０．８≦ａ≦１．５、０≦ｂ≦０．３、０．００１≦ｃ≦０．５、及び０．８０１≦ａ＋ｂ＋ｃ＜２を満たす数である。）
で表されるポリスチレン換算の重量平均分子量が１，０００〜２０，０００のレジン状オルガノポリシロキサンである＜１＞または＜２＞に記載の熱硬化性シリコーン樹脂組成物。
【００１２】
＜４＞
（Ｃ）成分のアクリル変性シリコーン樹脂パウダーが、下記式（３）で表されるオルガノポリシロキサンと、アクリル酸エステル単量体及び／又はメタクリル酸エステル単量体と、これと共重合可能な官能基を含有する単量体との混合物を乳化グラフト重合させて得られるものであることを特徴とする、＜１＞から＜３＞のいずれか１項に記載の熱硬化性シリコーン樹脂組成物。
【化２】
2018002971.tif 000003
（式中、Ｒ3は同一又は異種の置換もしくは非置換の炭素数１〜２０のアルキル基又は炭素数６〜２０のアリール基、Ｙは同一又は異種の置換もしくは非置換の炭素数１〜２０のアルキル基、炭素数６〜２０のアリール基、炭素数１〜２０のアルコキシ基又はヒドロキシル基、ＺはＹ又は−［Ｏ−Ｓｉ（Ｙ）2］f−Ｙで示される同一又は異種の基で、Ｙ及びＺ中の少なくとも２個はヒドロキシル基である。ｄ、ｅ及びｆは０≦ｄ≦１，０００の数、１００≦ｅ≦１０，０００の正数、１≦ｆ≦１，０００の正数である。）
【００１３】
＜５＞
＜１＞から＜４＞のいずれか１項に記載の熱硬化性シリコーン樹脂組成物で形成された光半導体素子用ケース。
【００１４】
＜６＞
＜５＞に記載の光半導体素子用ケースを備える光半導体装置。
【００１５】
＜７＞
＜１＞から＜４＞のいずれか１項に記載の熱硬化性シリコーン樹脂組成物で封止されたフォトカプラー。
【００１６】
＜８＞
＜７＞に記載のフォトカプラーを有する光半導体装置。
【発明の効果】
【００１７】
本発明の熱硬化性シリコーン樹脂組成物は、強靭性、特にたわみ性に優れるだけでなく、反り特性にも優れる硬化物を与える。したがって、光半導体装置用の熱硬化性シリコーン樹脂組成物として有用である。
【発明を実施するための形態】
【００１８】
以下、本発明につき更に詳しく説明する。
【００１９】
＜（Ａ）２５℃で固形の縮合反応型レジン状オルガノポリシロキサン＞
（Ａ）成分のオルガノポリシロキサンは、後述する（Ｅ）成分の有機金属縮合触媒の存在下で、（Ｂ）成分の直鎖状オルガノポリシロキサンとともに架橋構造を形成するものである。
【００２０】
（Ａ）成分のオルガノポリシロキサンとしては、例えば、下記平均組成式（１）
（ＣＨ3）aＳｉ（ＯＲ1）b（ＯＨ）cＯ(4-a-b-c)/2          （１）
（上記式（１）中、Ｒ1は同一又は異種の炭素原子数１〜４の有機基である。ａ、ｂ及びｃは、０．８≦ａ≦１．５、０≦ｂ≦０．３、０．００１≦ｃ≦０．５及び０．８０１≦ａ＋ｂ＋ｃ＜２を満たす数である。）
で表され、テトラヒドロフラン等を展開溶媒とするゲルパーミエーションクロマトグラフィー（ＧＰＣ）によるポリスチレン換算の重量平均分子量が１，０００〜２０，０００のレジン状（即ち、分岐状又は三次元網状構造の）オルガノポリシロキサンが挙げられる。
【００２１】
上記平均組成式（１）において、メチル基の含有量を示すａが０．８未満のオルガノポリシロキサンを含む組成物は、その硬化物が硬すぎるため、耐クラック性に乏しくなり、好ましくない。一方、ａが１．５を超えると、得られるレジン状オルガノポリシロキサンは固形化しにくくなり好ましくない。（Ａ）成分におけるメチル基の含有量は、０．８≦ａ≦１．２が好ましく、より好ましくは０．９≦ａ≦１．１である。
【００２２】
上記平均組成式（１）において、アルコキシ基の含有量を示すｂが０．３を超えると、得られるレジン状オルガノポリシロキサンの分子量が小さくなりやすく、耐クラック性が低下することが多い。（Ａ）成分におけるアルコキシ基の含有量は、０．００１≦ｂ≦０．２が好ましく、より好ましくは０．０１≦ｂ≦０．１である。
【００２３】
上記平均組成式（１）において、Ｓｉ原子に結合したヒドロキシル基の含有量を示すｃが０．５を超えると、得られるレジン状オルガノポリシロキサンは加熱硬化時の縮合反応により、高い硬度を示す一方で耐クラック性に乏しい硬化物となり好ましくない。一方、ｃが０．００１未満であると、得られるレジン状オルガノポリシロキサンは、融点が高くなる傾向があり、作業性に問題が生じる場合があり好ましくない。（Ａ）成分におけるＳｉ原子に結合したヒドロキシル基の含有量は、０．０１≦ｃ≦０．３が好ましく、より好ましくは０．０５≦ｃ≦０．２である。ｃの値を０．００１≦ｃ≦０．５に制御するには、原料のアルコキシ基の完全縮合率を８６〜９６％にすることが好ましい。該完全縮合率が８６％未満では、ｃの値が０．５を超えてしまい融点が低くなり、９６％を超えるとｃの値が０．００１未満となり融点が高くなりすぎる傾向にあるため好ましくない。
ここで完全縮合率とは、原料の総モル数に対して、１分子中に含まれるアルコキシ基が全て縮合反応に供されたモル数の割合を示すものである。
【００２４】
以上のことから、上記平均組成式（１）において、ａ＋ｂ＋ｃの範囲は、０．９≦ａ＋ｂ＋ｃ≦１．８が好ましく、より好ましくは１．０≦ａ＋ｂ＋ｃ≦１．５である。
【００２５】
上記平均組成式（１）中、Ｒ1は炭素原子数１〜４の有機基であり、例えば、メチル基、エチル基、イソプロピル基等のアルキル基が挙げられ、原料の入手が容易である点で、メチル基またはイソプロピル基が好ましい。
【００２６】
（Ａ）成分のレジン状オルガノポリシロキサンは、ＧＰＣ測定によるポリスチレン標準で換算した重量平均分子量が１，０００〜２０，０００が好ましく、特に好ましくは１，５００〜１０，０００、更に好ましくは２，０００〜８，０００である。該分子量が１，０００未満であると、得られるレジン状オルガノポリシロキサンは固形化しにくく、該分子量が２０，０００を超えると、得られる組成物は粘度が高くなりすぎて流動性が低下するため成形性が悪くなることがある。
なお、本発明中で言及する重量平均分子量とは、下記条件で測定したゲルパーミエーションクロマトグラフィ（ＧＰＣ）によるポリスチレンを標準物質とした重量平均分子量を指すこととする。
［測定条件］
展開溶媒：テトラヒドロフラン
流量：０．３５ｍＬ／ｍｉｎ
検出器：ＲＩ
カラム：ＴＳＫ−ＧＥＬ  Ｈタイプ（東ソー株式会社製）
カラム温度：４０℃
試料注入量：５μＬ
【００２７】
上記平均組成式（１）で表される（Ａ）成分は、一般にＱ単位（ＳｉＯ4/2）、Ｔ単位（ＣＨ3ＳｉＯ3/2）、Ｄ単位（（ＣＨ3）2ＳｉＯ2/2）及びＭ単位（（ＣＨ3）3ＳｉＯ1/2）の組み合わせで表現することができる。（Ａ）成分をこの表現法で示した時、全シロキサン単位の総数に対して、Ｔ単位の含有数の比率が７０％以上（７０〜１００％未満）であることが好ましく、７５％以上（７５〜１００％未満）であることがより好ましく、８０％以上（８０〜１００％未満）であることが特に好ましい。該Ｔ単位の含有数の比率が７０％未満では、得られる硬化物の硬度、密着性、外観等の総合的なバランスが崩れる場合がある。なお、残部はＭ，Ｄ，Ｑ単位でよく、全シロキサン単位に対するこれら単位の合計の比が３０％以下（０〜３０％）、特に０％を超え、３０％以下であり、従ってＴ単位が１００％未満であることが好ましい。
【００２８】
上記平均組成式（１）で表される（Ａ）成分は、下記一般式（４）で示されるオルガノシランの加水分解縮合物として得ることができる。
（ＣＨ3）nＳｉＸ4-n          （４）
（式中、Ｘは塩素等のハロゲン原子又は炭素原子数１〜４のアルコキシ基を示し、ｎは０、１、２のいずれかである。）この場合、Ｘとしては、２５℃で固体状のオルガノポリシロキサンを得る観点から、塩素原子またはメトキシ基が好ましい。
【００２９】
上記式（４）で示されるシラン化合物としては、例えばメチルトリクロロシラン等のオルガノトリクロロシラン；メチルトリメトキシシラン、メチルトリエトキシシラン等のオルガノトリアルコキシシラン；ジメチルジメトキシシラン、ジメチルジエトキシシラン等のジオルガノジアルコキシシラン；テトラクロロシラン；テトラメトキシシラン、テトラエトキシシラン等のテトラアルコキシシランなどが挙げられる。
【００３０】
上記の加水分解性基を有するシラン化合物の加水分解及び縮合は、通常の方法で行えばよいが、触媒の存在下で行うことが好ましい。この触媒としては、酸触媒及びアルカリ触媒のいずれも用いることができる。例えば、酸触媒では、酢酸等の有機酸触媒、塩酸、硫酸等の無機酸触媒が好ましく、アルカリ触媒では、水酸化ナトリウム、水酸化カリウム等のアルカリ金属水酸化物、テトラメチルアンモニウムヒドロキシド等の有機アルカリ触媒が好ましい。具体例としては、加水分解性基としてクロロ基を含有するシランを使用する場合、水添加によって発生する塩化水素ガス及び塩酸を触媒とすることで、目的とする適切な分子量の加水分解縮合物を得ることができる。
【００３１】
加水分解及び縮合の際に使用される水の量は、上記加水分解性基を有するシラン化合物中の加水分解性基（例としてクロロ基）の合計量１モルに対して、一般的には０．９〜１．６モルであり、好ましくは１．０モル〜１．３モルである。この添加量が０．９〜１．６モルの範囲を満たすと、後述の組成物は作業性に優れ、その硬化物は強靭性に優れたものとなりやすい。
【００３２】
上記加水分解性基を有するシラン化合物は、通常、アルコール類、ケトン類、エステル類、セロソルブ類、及び芳香族化合物類等の有機溶剤中で加水分解して使用することが好ましい。具体的には、例えば、メタノール、エタノール、イソプロピルアルコール、イソブチルアルコール、ｎ−ブタノール、及び２−ブタノール等のアルコール類、又はトルエン、キシレン等の芳香族化合物が好ましく、得られる組成物の硬化性及びその硬化物の強靭性が優れたものとなる点で、イソプロピルアルコール、トルエン、又はイソプロピルアルコール・トルエン併用系がより好ましい。
【００３３】
加水分解及び縮合の反応温度は、好ましくは１０〜１２０℃、より好ましくは２０〜８０℃である。反応温度が係る範囲を満たすと、ゲル化しにくく、次の工程に使用可能な固体の加水分解縮合物が得られる。
【００３４】
（Ａ）成分のオルガノポリシロキサンは、本発明の熱硬化性シリコーン樹脂組成物中、７〜２０質量％配合することが好ましく、特に８〜１９質量％、更に、８．５〜１７質量％配合することが好ましいい。
【００３５】
＜（Ｂ）オルガノポリシロキサン＞
本発明の熱硬化性シリコーン樹脂組成物は応力緩和や耐クラック性向上のために（Ｂ）成分として、下記式（２）で表される直鎖状ジオルガノポリシロキサン残基を有し、１分子中に少なくとも１個、好ましくは２個以上のシクロヘキシル基またはフェニル基を有することを特徴とするオルガノポリシロキサンを使用する。
【００３６】
【化３】
2018002971.tif 000004
【００３７】
上記式（２）中、Ｒ2は、夫々独立に、ヒドロキシル基、炭素原子数１〜３のアルキル基、シクロヘキシル基、フェニル基、ビニル基及びアリル基から選ばれる基である。Ｒ2は、好ましくはメチル基又はフェニル基である。ｍは５〜５０、好ましくは８〜４０、より好ましくは１０〜３５の整数である。ｍが５未満では、得られる硬化物は耐クラック性に乏しくなりやすく、この硬化物を含む装置に反りを起こす場合がある。一方、ｍが５０を超えると、得られる硬化物の機械的強度が不足する傾向にある。
【００３８】
（Ｂ）成分は、上記式（２）で示されるＤ単位（Ｒ22ＳｉＯ2/2）に加えて、上記式（２）に該当しないＤ単位（Ｒ2ＳｉＯ2/2）、並びにＭ単位（Ｒ3ＳｉＯ1/2）及び／又はＴ単位（ＲＳｉＯ3/2）を含んでいてよい。Ｄ単位：Ｍ単位：Ｔ単位の比はそれぞれ、９０〜２４：７５〜９：５０〜１、特に７０〜２８：７０〜２０：１０〜２（但し、これらの単位の合計は１００）であることが硬化物特性から好ましい。ここでＲはヒドロキシル基、メチル基、エチル基、プロピル基、シクロヘキシル基、フェニル基、ビニル基又はアリル基を示す。これらに加えて、（Ｂ）成分はＱ単位（ＳｉＯ4/2）を含んでもよい。（Ｂ）成分のオルガノポリシロキサンは、式（２）のＤ単位（Ｒ22ＳｉＯ2/2）、式（２）に該当しないＤ単位（Ｒ2ＳｉＯ2/2）、Ｍ単位（Ｒ3ＳｉＯ1/2）及び／又はＴ単位（ＲＳｉＯ3/2）中に、シクロヘキシル基またはフェニル基を１分子中に少なくとも１個含む。
【００３９】
（Ｂ）成分のオルガノポリシロキサン中に存在するＤ単位（Ｒ22ＳｉＯ2/2）の好ましくは３０％以上（例えば、３０〜９０％）、特には５０％以上（例えば、５０〜８０％）が、分子中でかかる一般式（２）で表される連続したＤ単位（Ｒ22ＳｉＯ2/2）であることが好ましい。また、（Ｂ）成分のゲルパーミエーションクロマトグラフィー（ＧＰＣ）によるポリスチレン換算重量平均分子量は３，０００〜１００，０００であることが好ましく、より好ましくは１０，０００〜１００，０００である。該分子量がこの範囲にあると、（Ｂ）成分は固体もしくは半固体状であり、得られる組成物の作業性、硬化性などから好適である。
【００４０】
（Ｂ）成分は、上記各単位の原料となる化合物を、生成ポリマー中で所要のモル比となるように組み合わせ、例えば酸の存在下で加水分解して縮合を行うことによって合成することができる。
【００４１】
上記式（２）の直鎖状ジオルガノポリシロキサン残基を形成するＤ単位（Ｒ22ＳｉＯ2/2）の原料としては、
【００４２】
【化４】
2018002971.tif 000005
【００４３】
（ここで、ｍ＝３〜４８の整数（平均値）、ｎ＝０〜４８の整数（平均値）、かつｍ＋ｎが３〜４８（平均値であり、各繰返し単位はブロックであってもランダムであってもよい））等を例示することができる。
【００４４】
Ｔ単位（ＲＳｉＯ3/2）の原料としては、メチルトリクロロシラン、エチルトリクロロシラン、プロピルトリクロロシラン、フェニルトリクロロシラン、シクロヘキシルトリクロロシラン等のトリクロロシラン類、これらそれぞれのトリクロロシラン類に対応するトリメトキシシラン類などのアルコキシシラン類を例示できる。
【００４５】
また、Ｍ単位、上記式（２）に該当しないＤ単位等の原料としては、Ｍｅ2ＰｈＳｉＣｌ、Ｍｅ2ＶｉＳｉＣｌ、Ｐｈ2ＭｅＳｉＣｌ、Ｐｈ2ＶｉＳｉＣｌ、Ｍｅ2ＳｉＣｌ2、ＭｅＥｔＳｉＣｌ2、ＶｉＭｅＳｉＣｌ2、Ｐｈ2ＳｉＣｌ2、ＰｈＭｅＳｉＣｌ2等のモノ又はジクロロシラン類、これらのクロロシランのそれぞれに対応するモノ又はジメトキシシラン類等のモノ又はジアルコキシシラン類を例示することができる。ここで、Ｍｅはメチル基、Ｅｔはエチル基、Ｐｈはフェニル基、Ｖｉはビニル基を示す。
【００４６】
これらの原料となる化合物を、所定のモル比で組合せて、例えば以下のとおりに反応させることで（Ｂ）成分を得ることが出来る。フェニルメチルジクロロシラン、フェニルトリクロロシラン、Ｓｉ数２１個の両末端クロルジメチルシリコーンオイル、及びトルエンを投入混合し、水中に混合シランを滴下し、３０〜５０℃で１時間共加水分解する。その後、５０℃で１時間熟成後、水を入れて洗浄し、その後共沸脱水や２５〜４０℃でアンモニア等を触媒として用いた重合を行い、濾過、減圧ストリップをする。
【００４７】
（Ｂ）成分のオルガノポリシロキサンは、全シロキサン単位に対して０．５〜１０％のシラノール単位（シラノール基を有するシロキサン単位）を有し、好ましくは１〜５％程度含有することが好ましい。上記シラノール単位としては、例えば、Ｒ（ＨＯ）ＳｉＯ2/2単位、Ｒ（ＨＯ）2ＳｉＯ1/2単位、Ｒ2（ＨＯ）ＳｉＯ1/2単位が挙げられる（ここで、Ｒは、ヒドロキシル基以外の前記の基である）。該オルガノポリシロキサンはシラノール基を含有するので、上記式（１）で表されるヒドロキシル基を含む（Ａ）成分のレジン状ポリオルガノシロキサンと縮合反応する。
【００４８】
（Ｂ）成分の配合量は、（Ａ）成分との合計１００質量部に対し、好ましくは（Ａ）成分と（Ｂ）成分の比が９８：２〜７０：３０の範囲、より好ましくは９５：５〜８０：２０の範囲となる量である。（Ｂ）成分の配合量が少なすぎると得られる組成物の連続成形性の向上効果が少なく、また得られる硬化物に低反り性や耐クラック性を達成しにくくなる。一方、（Ｂ）成分の配合量が多いと、得られる組成物の粘度が上昇しやすくなり、成形に支障をきたすことがある。
【００４９】
＜（Ｃ）アクリル変性シリコーン樹脂パウダー＞
（Ｃ）成分であるアクリル変性シリコーン樹脂パウダーは、添加することで本発明のシリコーン樹脂組成物の強靭性、特にたわみ性を向上させるだけでなく、硬化物を低弾性化させて反り特性を改善させる。
【００５０】
（Ｃ）成分であるアクリル変性シリコーン樹脂パウダーは、下記一般式（３）で示されるポリオルガノシロキサンと、アクリル酸エステル単量体及び／又はメタクリル酸エステル単量体と、これと共重合可能な官能基含有単量体との混合物とを、乳化グラフト重合させて得られるものである。
【００５１】
【化５】
2018002971.tif 000006
【００５２】
（式中、Ｒ3は同一又は異種の置換もしくは非置換の炭素数１〜２０のアルキル基又は炭素数６〜２０のアリール基、Ｙは同一又は異種の置換もしくは非置換の炭素数１〜２０のアルキル基、炭素数６〜２０のアリール基、炭素数１〜２０のアルコキシ基又はヒドロキシル基、ＺはＹ又は−［Ｏ−Ｓｉ（Ｙ）2］f−Ｙで示される同一又は異種の基で、Ｙ及びＺ中の少なくとも２個はヒドロキシル基である。ｄ、ｅ及びｆは０≦ｄ≦１，０００の数、１００≦ｅ≦１０，０００の正数、１≦ｆ≦１，０００の正数である。）
【００５３】
一般式（３）において、Ｒ3で表される炭素数１〜２０のアルキル基は、直鎖状であっても分岐鎖状であってもよく、また環状であってもよい。具体的には、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基、シクロペンチル基、シクロヘキシル基、シクロヘプチル基等が挙げられる。これらのアルキル基は、ハロゲン原子、アクリロキシ基、メタクリロキシ基、カルボキシ基、アルコキシ基、アルケニルオキシ基、アミノ基、アルキル，アルコキシもしくは（メタ）アクリロキシ置換アミノ基で置換されていてもよい。
Ｒ3で表される炭素数６〜２０のアリール基としては、フェニル基、トリル基、ナフチル基等が挙げられる。
Ｒ3としては、好ましくはメチル基である。
【００５４】
一般式（３）において、Ｙで表される炭素数１〜２０のアルキル基及び炭素数６〜２０のアリール基としては、Ｒ3で例示したアルキル基及びアリール基とそれぞれ同様の基が挙げられる。
Ｙで表される炭素数１〜２０のアルコキシ基としては、メトキシ基、エトキシ基、プロポキシ基、ブトキシ基、ヘキシルオキシ基、ヘプチルオキシ基、オクチルオキシ基、デシルオキシ基、テトラデシルオキシ基等が挙げられる。
【００５５】
一般式（３）において、ｄ、ｅ及びｆは０≦ｄ≦１，０００の数、１００≦ｅ≦１０，０００の正数、１≦ｆ≦１，０００の正数であるが、ｄは好ましくは０〜２００の数である。ｄが１，０００より大きくなると得られる皮膜の強度が不十分となる。ｅは好ましくは１，０００〜５，０００の正数である。ｅが１００未満では皮膜の柔軟性が乏しいものとなり、１０，０００より大きいとパウダーのような固形になりにくくなる。ｆは好ましくは１〜２００の正数である。
また、一般式（３）で示されるポリオルガノシロキサンは、架橋性の面から１分子中に少なくとも２個、好ましくは２〜４個のヒドロキシル基を有し、そのヒドロキシル基は分子鎖両末端に有するものが好ましい。
【００５６】
アクリル酸エステル単量体又はメタクリル酸エステル単量体としては、アクリル酸メチル、アクリル酸エチル、アクリル酸イソプロピル、アクリル酸ｎ−ブチル、メタクリル酸メチル、メタクリル酸エチル、メタクリル酸イソプロピル、メタクリル酸シクロヘキシル等が挙げられる。
【００５７】
アクリル酸エステル単量体及び／又はメタクリル酸エステル単量体と共重合可能な官能基含有単量体としては、カルボキシル基、アミド基、ヒドロキシル基、ビニル基、アリル基等を含む不飽和結合を有する単量体等が挙げられる。
【００５８】
（Ｃ）成分であるアクリル変性シリコーン樹脂パウダーは、上記一般式（３）で示されるポリオルガノシロキサン１００質量部に対して、アクリル酸エステル単量体及び／又はメタクリル酸エステル単量体が１０〜１００質量部、これと共重合可能な官能基含有単量体が０．０１〜２０質量部を混合し、乳化グラフト重合して得られるものである。乳化グラフト重合における条件は、特に限定されず、重合時に用いる開始剤としては、通常アクリル系ポリマーに用いる公知のラジカル開始剤を使用できる。また、乳化剤も公知のアニオン系界面活性剤やノニオン系界面活性剤を使用できる。
【００５９】
（Ｃ）成分のアクリル変性シリコーン樹脂パウダーは、下記に挙げる方法で造粒し粉体化される。即ち、スプレードライ乾燥、気流式乾燥等が挙げられるが、生産性を考えるとスプレードライヤーが好ましい。粉体化は熱間乾燥することが好ましく、８０〜１５０℃で処理することが好ましい。得られる粉体粒子の平均粒子径は小さいほど良く、５０μｍ以下が好ましい。更に好ましくは、１〜４０μｍである。なお、上記ポリマーの平均粒子径は、レーザー光回折法による粒度分布測定における質量平均値Ｄ50（又はメジアン径）として求めた値である。
【００６０】
また、（Ｃ）成分であるアクリル変性シリコーン樹脂パウダーとしては、例えば、シャリーヌ  Ｒ−１７０Ｓ、シャリーヌ  Ｒ−２００（以上、日信化学工業（株）製）などの市販品を使用することができる。
【００６１】
（Ｃ）成分のアクリル変性シリコーン樹脂パウダーは、（Ａ）成分と（Ｂ）成分の合計１００質量部に対して１〜３０質量部であり、好ましくは２〜２０質量部である。１質量部より少ない場合は、十分に目的の効果を得られない。一方、含有量が３０質量部よりも多い場合は、耐熱性が低下したり、流動性が低下したりする恐れがある。
【００６２】
＜（Ｄ）無機充填材＞
（Ｄ）成分の無機充填材は、本発明のシリコーン樹脂組成物の硬化物の強度を高めるために配合される。（Ｄ）成分の無機充填材としては、通常シリコーン樹脂組成物やエポキシ樹脂組成物に配合されるものを使用することができる。例えば、球状シリカ、溶融シリカ及び結晶性シリカ等のシリカ類、アルミナ、窒化珪素、窒化アルミニウム、ボロンナイトライド、ガラス繊維、ガラス粒子、及び三酸化アンチモン等が挙げられるが、後述する（Ｆ）成分の白色顔料（白色着色材）は除かれる。
【００６３】
（Ｄ）成分の無機充填材の平均粒径及び形状は特に限定されないが、平均粒径は通常３〜４０μｍである。（Ｄ）成分としては、平均粒径が０．５〜４０μｍの球状シリカが好適に用いられる。なお、平均粒径は、レーザー光回折法による粒度分布測定における質量平均値Ｄ50（又はメジアン径）として求めた値である。
【００６４】
また、得られる組成物の高流動化の観点から、複数の粒径範囲の無機充填材を組み合わせてもよく、このような場合では、０．１〜３μｍの微細領域、３〜７μｍの中粒径領域、及び１０〜４０μｍの粗領域の球状シリカを組み合わせて使用することが好ましい。さらなる高流動化のためには、平均粒径がさらに大きい球状シリカを用いることが好ましい。
【００６５】
（Ｄ）成分の無機充填材の充填量は、（Ａ）成分及び（Ｂ）成分の総和１００質量部に対し、３００〜１，２００質量部、特に６００〜１，０００質量部が好ましい。３００質量部未満では、十分な強度を得ることができないおそれがあり、１，２００質量部を超えると、増粘による未充填不良や柔軟性が失われることで、素子内の剥離等の不良が発生する場合がある。なお、この無機充填材は、組成物全体の１０〜９０質量％、特に２０〜８０質量％の範囲で含有することが好ましい。
【００６６】
＜（Ｅ）有機金属縮合触媒＞
（Ｅ）成分の有機金属縮合触媒は、上記（Ａ）成分であるレジン状オルガノポリシロキサン及び（Ｂ）成分のオルガノポリシロキサンの硬化に用いるための縮合触媒であり、（Ａ）成分の安定性、被膜の硬度、無黄変性、硬化性などを考慮して選択される。イミダゾール等の塩基などの有機化合物を硬化触媒に用いた場合、容易に硬化物が着色してします。
例えば、有機金属縮合触媒として、有機酸亜鉛、有機アルミニウム化合物、有機チタニウム化合物等が好適に用いられ、具体的には安息香酸亜鉛、オクチル酸亜鉛、ｐ−ｔｅｒｔ−ブチル安息香酸亜鉛、ラウリン酸亜鉛、ステアリン酸亜鉛、アルミニウムトリイソプロポキシド、アルミニウムアセチルアセトナート、エチルアセトアセテ−トアルミニウムジ（ノルマルブチレ−ト）、アルミニウム−ｎ−ブトキシジエチルアセト酢酸エステル、テトラブチルチタネート、テトライソプロピルチタネート、オクチル酸錫、ナフテン酸コバルト、ナフテン酸錫等が例示される。中でも、安息香酸亜鉛が好ましく使用される。
【００６７】
有機金属縮合触媒の添加量は、上記（Ａ）成分のレジン状オルガノポリシロキサン及び（Ｂ）成分のオルガノポリシロキサンの総和１００質量部に対して、好ましくは０．０１〜１０質量部、特に好ましくは０．１〜１．６質量部である。添加量がかかる範囲を満たすと、硬化性が良好であり、安定したものとなる。
【００６８】
本発明は、上記成分に加え、下記の任意の成分を配合することができる。
＜（Ｆ）白色顔料＞
（Ｆ）成分の白色顔料は、本発明の熱硬化性シリコーン樹脂組成物を光半導体装置のリフレクター（反射板）等の用途向けに必要となる白色度を高めるために、配合することができる。例えば、白色顔料としては、二酸化チタン、酸化イットリウムを代表とする希土類酸化物、硫酸亜鉛、酸化亜鉛、及び酸化マグネシウム等が挙げられ、これらは単独で又は数種を併用して用いることができる。
【００６９】
これらのうち、（Ｆ）成分の白色顔料としては、白色度をより高めるために二酸化チタンを用いることが好ましい。この二酸化チタンの単位格子は、ルチル型、アナタース型、ブルカイト型があり、いずれも使用できるが、二酸化チタンの白色度や光触媒能の観点からルチル型を用いるのが好ましい。また、二酸化チタンの平均粒径及び形状も限定されないが、平均粒径は０．０５〜５．０μｍが好ましく、その中でも１．０μｍ以下のものが好ましく、０．３０μｍ以下のものがより好ましい。上記二酸化チタンは、樹脂成分や無機充填材との相溶性、分散性を高めるため、アルミニウムやケイ素などの含水酸化物、ポリオールなどの有機物、又は有機ポリシロキサン等で予め表面処理することができる。なお、平均粒径は、レーザー光回折法による粒度分布測定における質量平均値Ｄ50（又はメジアン径）として求めたものである。
【００７０】
また、二酸化チタンの製造方法は、硫酸法、塩素法などいずれの方法でもよいが、白色度の観点から塩素法の方が好ましい。
【００７１】
白色顔料の配合量は、（Ａ）及び（Ｂ）成分の総和１００質量部に対し、３〜３００質量部が好ましく、特に５〜２５０質量部が望ましい。白色顔料の配合量が３質量部未満では十分な白色度が得られない場合があり、３００質量部を超えると機械的強度向上の目的で添加する他成分の割合が少なくなるだけでなく、成形性が著しく低下することがある。なお、この白色顔料は、光半導体装置用の反射材のような高い白色度を必要とする熱硬化性シリコーン樹脂組成物全体に対しては１〜５０質量％含有することが好ましく、さらに好ましくは３〜４０質量％の範囲である。
【００７２】
＜（Ｇ）離型剤＞
（Ｇ）成分の離型剤は、成形時の離型性を高めるため、本発明の熱硬化性シリコーン樹脂組成物に配合することができる。（Ｇ）成分は、組成物全体に対して０．２〜５．０質量％含有するように添加することが好ましい。離型剤としては、天然ワックスや、酸ワックス、ポリエチレンワックス、脂肪酸ワックスを代表とする合成ワックス等が挙げられるが、中でも融点が１２０〜１４０℃であるステアリン酸カルシウムが望ましい。
【００７３】
＜（Ｈ）カップリング剤＞
（Ｈ）成分のカップリング剤は、樹脂と無機充填材との結合強度を強くしたり、メッキされた金属基板への接着強度を向上させたりするため、本発明の熱硬化性シリコーン樹脂組成物に配合することができる。（Ｈ）成分のカップリング剤としては、例えば、シランカップリング剤、チタネートカップリング剤などがある。
【００７４】
具体的には、例えば、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、γ−メルカプトプロピルトリメトキシシラン等のメルカプト官能性アルコキシシランなどを用いることが高温で放置しても樹脂が変色しない等の点から好ましい。
【００７５】
（Ｈ）成分の配合量は、（Ａ）及び（Ｂ）成分の総和１００質量部に対して、０．１〜８．０質量部が好ましく、特に０．５〜６．０質量部が好ましい。０．１質量部未満であると、基材への接着効果が十分でないことがあり、また８．０質量部を超えると、粘度が極端に低下して、ボイドの原因になる可能性がある。
【００７６】
＜その他の添加剤＞
本発明の熱硬化性シリコーン樹脂組成物には、更に必要に応じて各種の添加剤を配合することができる。例えば、樹脂の性質を改善する目的でその他のオルガノポリシロキサン、シリコーンオイル、熱可塑性樹脂、熱可塑性エラストマー、有機合成ゴム、又は光安定剤等の添加剤を本発明の効果を損なわない範囲で添加配合することができる。
【００７７】
＜組成物の製造方法＞
本発明組成物の製造方法としては、（Ａ）成分のオルガノポリシロキサン、（Ｂ）成分のオルガノポリシロキサン、（Ｃ）成分のアクリル変性シリコーン樹脂パウダー、（Ｄ）成分の無機充填材及び（Ｅ）成分の有機金属縮合触媒を所定の組成比で配合し、これをミキサー等によって十分均一に混合する方法が挙げられる。必要に応じて、上記成分に加えて、（Ｆ）成分の白色顔料、その他の添加物を所定の配合比で配合してもよい。その後、その混合物を熱ロール、ニーダー、エクストルーダー等による溶融混合処理を行い、次いで冷却固化させ、適当な大きさに粉砕してシリコーン樹脂組成物の成形材料とすることができる。本発明のシリコーン樹脂組成物の硬化物は、５０℃から１００℃での線膨張係数が３０ｐｐｍ／Ｋ以下、好ましくは２５ｐｐｍ／Ｋ以下であることが好ましい。
【００７８】
また、前述したように分散性の観点から、予め（Ａ）成分であるオルガノポリシロキサンと（Ｂ）成分であるオルガノポリシロキサンとをニーダーやフラスコ内で溶融混合することが好ましい。
【００７９】
該熱硬化性シリコーン樹脂組成物の最も一般的な成形方法としては、トランスファー成形法や圧縮成形法が挙げられる。トランスファー成形法では、トランスファー成形機を用い、成形圧力５〜２０Ｎ／ｍｍ2、成形温度１２０〜１９０℃で成形時間３０〜５００秒、特に成形温度１５０〜１８５℃で成形時間３０〜１８０秒で行うことが好ましい。また、圧縮成形法では、コンプレッション成形機を用い、成形温度は１２０〜１９０℃で成形時間６０〜６００秒、特に成形温度１３０〜１６０℃で成形時間１２０〜３００秒で行うことが好ましい。更に、いずれの成形法においても、後硬化を１５０〜２００℃で２〜２０時間行ってよい。
【実施例】
【００８０】
以下、実施例及び比較例を示し、本発明を具体的に説明するが、本発明は下記の実施例に制限されるものではない。
【００８１】
実施例及び比較例で使用した各成分を以下に示す。尚、以下において重量平均分子量は下記測定条件により測定されたものである。
［測定条件］
展開溶媒：テトラヒドロフラン
流量：０．３５ｍＬ／ｍｉｎ
検出器：ＲＩ
カラム：ＴＳＫ−ＧＥＬ  Ｈタイプ（東ソー株式会社製）
カラム温度：４０℃
試料注入量：５μＬ
【００８２】
＜（Ａ）レジン状オルガノポリシロキサンの合成＞
［合成例１］
メチルトリクロロシラン１００質量部、トルエン２００質量部を１Ｌのフラスコに入れ、氷冷下で水８質量部、イソプロピルアルコール６０質量部の混合液を液中滴下した。内温は−５〜０℃の範囲を維持しながら５時間かけて滴下し、その後加熱して還流温度で２０分間撹拌した。それから室温まで冷却し、水１２質量部を３０℃以下、３０分間で滴下し、２０分間撹拌した。更に水２５質量部を滴下後、４０〜４５℃で６０分間撹拌した。その後水２００質量部をいれて有機層を分離した。この有機層を中性になるまで洗浄し、その後共沸脱水、濾過、減圧ストリップをすることにより、下記平均式（Ａ−１）で示される無色透明の固体（融点７６℃、重量平均分子量３，０６０）３６．０質量部の熱硬化性オルガノポリシロキサン（Ａ−１）を得た。
（ＣＨ3）1.0Ｓｉ（ＯＣ3Ｈ7）0.07（ＯＨ）0.10Ｏ1.4    （Ａ−１）
【００８３】
＜（Ｂ）オルガノポリシロキサンの合成＞
［合成例２］
フェニルメチルジクロロシラン１００ｇ（４．４モル％）、フェニルトリクロロシラン２，１００ｇ（８３．２モル％）、Ｓｉ数２１個の両末端クロロ封鎖のジメチルポリシロキサンオイル２，４００ｇ（１２．４モル％）、トルエン３，０００ｇを混合し、水１１，０００ｇ中に混合した上記シランを滴下し、３０〜５０℃の範囲で１時間共加水分解した。その後、３０℃で１時間熟成後、水を入れて洗浄し、その後共沸脱水、ろ過、及び減圧ストリップをすることにより、無色透明な生成物（オルガノシロキサン（Ｂ−１））を得た。該シロキサン（Ｂ−１）はＩＣＩコーンプレートを用いた１５０℃での溶融粘度５Ｐａ・ｓを有し、重量平均分子量５０，０００であった。
［（Ｍｅ2ＳｉＯ）21］0.124（ＰｈＭｅＳｉＯ）0.044（ＰｈＳｉＯ1.5）0.832 （Ｂ−１）
【００８４】
＜（Ｃ−１）アクリル変性シリコーン樹脂パウダー＞
（Ｃ−１−１）アクリル変性シリコーン樹脂パウダー（シャリーヌＲ−１７０Ｓ：日信化学工業（株）製商品名；平均粒径３０μｍ）
（Ｃ−１−２）アクリル変性シリコーン樹脂パウダー（シャリーヌＲ−２００：日信化学工業（株）製商品名；平均粒径２．０μｍ）
＜（Ｃ−２）比較例用サンプル＞
（Ｃ−２−１）シリコーン複合パウダー（ＫＭＰ−６００：信越化学工業（株）製商品名；平均粒径５μｍ）
（Ｃ−２−２）シリコーン樹脂パウダー（ＫＭＰ−５９０：信越化学工業（株）製商品名；平均粒径２．０μｍ）
（Ｃ−２−３）アクリルパウダー（Ｗ−５５００：三菱レイヨン（株）製商品名；平均粒径６０μｍ）
【００８５】
＜（Ｄ）無機充填材＞
（Ｄ−１）溶融球状シリカ（ＣＳ−６１０３  ５３Ｃ２、（株）龍森製商品名、平均粒径１０μｍ）
【００８６】
＜（Ｅ）有機金属縮合触媒＞
（Ｅ−１）安息香酸亜鉛（和光純薬工業（株）製）
【００８７】
＜（Ｆ）白色顔料＞
（Ｆ−１）二酸化チタン  ルチル型（ＰＣ−３、石原産業（株）製商品名）
【００８８】
＜（Ｇ）離型剤＞
（Ｇ−１）硬化ひまし油（カオーワックス８５Ｐ、花王（株）製商品名）
【００８９】
＜（Ｈ）シランカップリング剤＞
（Ｈ−１）３−メルカプトプロピルトリメトキシシラン  （ＫＢＭ−８０３、信越化学工業（株）製商品名）
【００９０】
［実施例１〜４，比較例１〜７］
表１、２に示す配合（質量部）で、熱二本ロールにて製造し、冷却、粉砕して熱硬化性シリコーン樹脂組成物を得た。これらの組成物につき、以下の諸特性を測定した。結果を表１、２に示す。
【００９１】
＜スパイラルフロー値＞
ＥＭＭＩ規格に準じた金型を使用して、成形温度１７５℃、成形圧力６．９Ｎ／ｍｍ2、成形時間１２０秒の条件で、上記熱硬化性シリコーン樹脂組成物の成形体のスパイラルフロー値を測定した。
【００９２】
＜収縮率、曲げ強度、曲げ弾性率、たわみ量（２５℃）＞
ＪＩＳ  Ｋ  ６９１１：２００６規格に準じた金型を使用して、成形温度１７５℃、成形圧力６．９Ｎ／ｍｍ2、成形時間１２０秒の条件で上記熱硬化性シリコーン樹脂組成物を成形し、１８０℃で４時間ポストキュアーした。ポストキュアーした成形体の長さを室温（２５℃）にて、電気マイクロメーターで測定し、収縮率を算出した。続いて、試験片を室温（２５℃）にて、曲げ強度、曲げ弾性率及びたわみ量を測定した。
【００９３】
＜熱膨張係数＞
ＥＭＭＩ規格に準じた金型を使用して、成形温度１７５℃、成形圧力６．９Ｎ／ｍｍ2、成形時間１２０秒の条件で上記熱硬化性シリコーン樹脂組成物を成形し、１８０℃で４時間ポストキュアーした。ポストキュアーした成形体の試験片の熱膨張係数をＴＭＡ（ＴＭＡ８３１０リガク（株）製）により、５０℃から１００℃の範囲で測定した。
【００９４】
＜光反射率（初期光反射率、長期耐熱性試験）＞
成形温度１７５℃、成形圧力６．９Ｎ／ｍｍ2、成形時間１２０秒の条件で、直径５０ｍｍ×厚さ３ｍｍの円板型硬化物を作成し、その後、１８０℃４時間の二次硬化を行い、エス・デイ・ジー（株）製Ｘ−ｒｉｔｅ８２００を使用して４５０ｎｍでの初期光反射率を測定した。さらに２００℃９６時間熱処理を行い、同様にエス・デイ・ジー（株）製Ｘ−ｒｉｔｅ８２００を使用して４５０ｎｍでの光反射率を測定した。
【００９５】
表１に示すように、本発明樹脂組成物の成形体は、アクリル変性シリコーン樹脂パウダーを添加することでたわみ量が増加し、強靭性が増加した。また、低弾性化し、収縮率が低下していた。また、耐熱性に悪影響はないこともわかった。よって、本発明樹脂組成物の成形体は、強靭性に優れ、反り特性改善に有効であることが確認できた。従って、本発明組成物は光半導体装置用材料として有用であることを確認できた。
【表１】
2018002971.tif 000007
【表２】
2018002971.tif 000008